(57)【要約】  ポリマージオールおよびジイソシアネートを出発物質とするポリウレタンからなる弾性糸を含み、かつ、アルキルジフェニルエーテル系化合物を少なくとも１つ含むことにより、汗臭、加齢臭の主要成分であるアンモニア、酢酸などに対して優れた消臭性を有する繊維構造物を提供する。【特許請求の範囲】
【請求項１】
ポリマージオールおよびジイソシアネートを出発物質とするポリウレタンからなる弾性糸を含み、かつ、アルキルジフェニルエーテル系化合物を少なくとも１つ含む繊維構造物。
【請求項２】
繊維構造物に含まれるアルキルジフェニルエーテル系化合物の質量の比率がポリウレタンからなる弾性糸の質量に対して０．１〜１００質量％の範囲である請求項１に記載の繊維構造物。
【請求項３】
アルキルジフェニルエーテル系化合物がアルキルジフェニルエーテルスルホン酸またはアルキルジフェニルエーテルスルホン酸塩である請求項１または２に記載の繊維構造物。
【請求項４】
ポリウレタンからなる弾性糸が金属リン酸塩を含んでいる請求項１〜３のいずれかに記載の繊維構造物。
【請求項５】
金属リン酸塩がリン酸チタン、及び／または、リン酸ジルコニウムである請求項１〜４のいずれかに記載の繊維構造物。
【請求項６】
ポリマージオールおよびジイソシアネートを出発物質とするポリウレタンからなる弾性糸を含む繊維構造物を、染色と同時に、または染色した後にアルキルジフェニルエーテル系化合物の少なくとも１つを用いて浴中処理する繊維構造物の製造方法。
【請求項７】
ポリマージオールおよびジイソシアネートを出発物質とするポリウレタンからなる弾性糸を含む繊維構造物を、アルキルジフェニルエーテル系化合物の少なくとも１つを用いてパディング処理する繊維構造物の製造方法。
【発明の詳細な説明】
【技術分野】
【０００１】
本発明は消臭性に優れた繊維構造物に関するものであり、また優れた消臭性を有する繊維構造物を得るための製造方法に関するものである。
【背景技術】
【０００２】
ポリウレタン系弾性繊維は、その優れた伸縮特性からレッグウエア、インナーウエア、スポーツウエア、水着などの伸縮性衣料用途や産業資材用途に幅広く使用されている。近年、より快適な住環境が求められる中で、汗臭、加齢臭など不快な臭気を消臭するための繊維製品が望まれるようになってきており、様々な技術改良が提案されている。【０００３】
例えば、消臭性微粒子を繊維表面に付与するものとして、光触媒機能を有する酸化チタンやゼオライトなどの多孔質微粒子をシリコーン等のバインダーにより繊維表面に固着させたものなどが提案されている（特許文献１）。しかしながら、高い消臭性能や洗濯耐久性を得るために多量の消臭性微粒子を使用する必要があり、更にそれらを繊維に固着させるために多量のバインダーが必要になり、繊維製品の風合いを損ねる問題があった。【０００４】
また、繊維を構成するポリマーを改良する方法として、ポリエステル繊維にエチレン性不飽和の有機酸をグラフト重合したものなどが提案されている（特許文献２）。しかしながら、得られた繊維が加水分解により徐々に強力低下する問題があり、繊維製品として実用化できない状況であった。【０００５】
また、消臭成分を繊維中に含有せしめるものとして、ヒノキチオールとＺｎ、Ｓｉ、Ｃｕ、Ｎｉ、Ｆｅ、Ａｌ及びＭｇから選ばれた少なくとも１種の元素を含む金属酸化物及び／または複合金属酸化物とを乾式紡糸するときにポリウレタン弾性糸に練り込む方法などが提案されている（特許文献３）。しかしながら、染色加工において消臭成分が脱落し、十分な消臭性能を維持することができない状況であった。
【先行技術文献】
【特許文献】
【０００６】
【特許文献１】特開２０００−５４２７０号公報
【特許文献２】特開２０００−２２６７６７号公報
【特許文献３】特開２００２−１０５７５７号公報
【発明の概要】
【発明が解決しようとする課題】
【０００７】
本発明は、上記した従来技術の問題点を解決し、汗臭、加齢臭の主要成分であるアンモニア、酢酸などに対して消臭効果に優れた繊維構造物およびその製造方法を提供するものである。
【課題を解決するための手段】
【０００８】
本発明は、上記課題を解決するために、以下のいずれかの手段を採用する。
（１）ポリマージオールおよびジイソシアネートを出発物質とするポリウレタンからなる弾性糸を含み、かつ、アルキルジフェニルエーテル系化合物を少なくとも１つ含む繊維構造物。
（２）繊維構造物に含まれるアルキルジフェニルエーテル系化合物の質量の比率がポリウレタンからなる弾性糸の質量に対して０．１〜１００質量％の範囲である上記（１）に記載の繊維構造物。
（３）アルキルジフェニルエーテル系化合物がアルキルジフェニルエーテルスルホン酸またはアルキルジフェニルエーテルスルホン酸塩である上記（１）または（２）に記載の繊維構造物。
（４）ポリウレタンからなる弾性糸が金属リン酸塩を含んでいる上記（１）〜（３）のいずれかに記載の繊維構造物。
（５）金属リン酸塩がリン酸チタン、及び／または、リン酸ジルコニウムである上記（１）〜（４）のいずれかに記載の繊維構造物。
（６）ポリマージオールおよびジイソシアネートを出発物質とするポリウレタンからなる弾性糸を含む繊維構造物を、染色と同時に、または染色した後にアルキルジフェニルエーテル系化合物の少なくとも１つを用いて浴中処理する繊維構造物の製造方法。
（７）ポリマージオールおよびジイソシアネートを出発物質とするポリウレタンからなる弾性糸を含む繊維構造物を、アルキルジフェニルエーテル系化合物の少なくとも１つを用いてパディング処理する繊維構造物の製造方法。
【発明の効果】
【０００９】
本発明によれば、汗臭、加齢臭の主要成分であるアンモニア、酢酸などに対して優れた消臭性能を有する繊維構造物を提供することができる。
【発明を実施するための形態】
【００１０】
以下、本発明について詳細に説明する。
【００１１】
本発明の繊維構造物は、ポリマージオールおよびジイソシアネートを出発物質とするポリウレタンからなる弾性糸を含み、かつ、アルキルジフェニルエーテル系化合物を少なくとも１つ含むものである。
【００１２】
本発明において繊維構造物は、いかなる構造、形状のものであってもよく、例えば、布帛状物、帯状物、紐状物、糸状物などが挙げられる。好ましくは布帛状の織編物や不織布を含む物が使用され、かかる繊維構造物を含む複合材料を含む物であってもよい。
【００１３】
本発明の繊維構造物は、後述するポリウレタンからなる弾性糸を含んでおり、ポリウレタンからなる弾性糸以外の繊維として、合成繊維、再生繊維、半合成繊維、天然繊維などを含んでいてもよい。繊維構造物に含まれるポリウレタンからなる弾性糸は、１％以上含まれるのが好ましく、１０％以上がより好ましい。好ましくは９０％以下含まれているものであるが、ポリウレタンからなる弾性糸のみが含まれそれ以外の繊維が含まれていない繊維構造物であってもよい。
【００１４】
合成繊維としては、ポリエステル系繊維、ポリアミド系繊維、ポリエチレン系繊維、ポリプロピレン系繊維、ポリビニルアルコール系繊維、ポリ塩化ビニル系繊維、ポリアクリルニトリル系繊維などが挙げられる。ポリエステル系繊維としては、ポリエチレンテレフタレート、ポリブチレンテレフタレート、ポリトリメチレンテレフタレートなどが挙げられ、これらにイソフタル酸などの第三成分が共重合されてたものが挙げられる。再生繊維や半合成繊維としては、レーヨン、アセテートなどが挙げられ、天然繊維としては綿、麻、羊毛、絹などが挙げられる。これらの繊維は短繊維、長繊維のいずれでもよく、単独あるいは２種以上を混繊、混紡や複合加工糸などとして使用することができる。またこれらの合成繊維や天然繊維とポリウレタンからなる弾性糸とのカバリング、エアー交絡、合撚、複合仮撚やコアスパンヤーンなどの複合加工糸として使用することができる。
【００１５】
本発明の繊維構造物は、アルキルジフェニルエーテル系化合物を少なくとも１つ含むものである。アルキルジフェニルエーテル系化合物は一般式（１）で示されるものが好ましく用いられる。
【００１６】
【化１】
2016104573.tif 000002
【００１７】
（式中の、Ｒ１、Ｒ２はそれぞれ独立して炭素数１〜２０のアルキル基である。Ｒ３、Ｒ４はそれぞれ独立してＨ、Ｎａ、Ｋ、Ｍｇ及びＣａから選ばれるＭを有する−ＳＯ３Ｍである。ｍ、ｎは０〜５の整数であり、ｎまたはｍのいずれかは１以上である。ｐは０〜（５−ｍ）の整数であり、ｑは０〜（５−ｎ）の整数である。）
一般式（１）において、Ｒ１、Ｒ２はそれぞれ独立して炭素数１〜２０のアルキル基である。ここで、「それぞれ独立して」とは、ｍ＋ｎが２以上である場合において、それぞれのアルキル基の炭素数が全て異なってもよいことを示す。アルキル基の炭素数が２０以下であると水に対する溶解性が良好であるため好ましい。
【００１８】
また、一般式（１）において、Ｒ３、Ｒ４はそれぞれ独立してＨ、Ｎａ、Ｋ、Ｍｇ及びＣａから選ばれるＭを有する−ＳＯ３Ｍである。ここで、−ＳＯ３Ｍとは、ＳＯ３−と対イオンＭの組み合わせを示し、ＭがＨである場合スルホン酸を、ＭがＮａ、Ｋ、Ｍｇ及びＣａの何れかである場合スルホン酸塩であることを示す。また、「それぞれ独立して」とは、ｐ＋ｑが２以上である場合において、それぞれの−ＳＯ３ＭについてＨ、Ｎａ、Ｋ、Ｍｇ及びＣａから選ばれるＭが全て異なってもよいことを示す。
【００１９】
一般式（１）において、アルキル基Ｒ１、アルキル基Ｒ２は直鎖状あるいは枝分かれ状のいずれであってもよく、アルキル基Ｒ１、アルキル基Ｒ２はベンゼン環の水素が置換可能な条件を満たす限り、任意の場所に位置することができる。
【００２０】
アルキルジフェニルエーテル系化合物としては、ベンゼン環の任意の場所にスルホン酸またはスルホン酸塩が置換している（すなわち一般式（１）においてｐ＋ｑが１以上である）ことが好ましい。スルホン酸基が存在することによって、より高い消臭効果を得ることが期待できる。Ｒ３、Ｒ４は、Ｒ１、Ｒ２について上記したのと同様、ベンゼン環の水素が置換可能な条件を満たす限り、任意の場所に位置することができる。また、ｐ、ｑの合計は生産効率の観点から３以下であることがより好ましい。
【００２１】
本発明のアルキルジフェニルエーテル系化合物は、少なくとも１種または２種以上を組み合わせて用いることができる。
【００２２】
本発明の繊維構造物に含まれるアルキルジフェニルエーテル系化合物の質量の比率は、ポリウレタンからなる弾性糸の質量に対して０．１〜１００質量％の範囲であることが好ましい。ここで、アルキルジフェニルエーテル系化合物が含まれる場所については、繊維構造物全体にわたって付着していてもよいし、ポリウレタンからなる弾性糸に局在して付着していてもよい。０．１質量％未満では十分な消臭効果を発揮することができず、１００質量％を超えると繊維構造物の風合いを阻害することになり好ましくない。消臭効果と風合いの両者を満足させる観点から、５．０〜７０質量％であることがより好ましく、１０〜５０質量％であることがさらに好ましい。
【００２３】
本発明において、弾性糸を構成するポリウレタンに使用されるポリウレタンは、出発物質がポリマージオールおよびジイソシアネートである構造を含むポリウレタンであれば任意のものであってよく、特に限定されるものではない。また、その合成法も特に限定されるものではない。すなわち、例えば、ポリマージオールとジイソシアネートと低分子量ジアミンとを原料とするポリウレタンウレアであってもよく、また、ポリマージオールとジイソシアネートと低分子量ジオールとを原料とするポリウレタンウレタンであってもよい。
【００２４】
なお、本発明においては、ポリマージオール化合物とはジオール化合物のうち数平均分子量（以降、分子量と略すこともある）が２００以上のものをいい、分子量２００未満のものを低分子ジオール化合物という。また、ポリマージオールの分子量としては、分子量が１０００以上８０００以下が好ましく、１５００以上６０００以下の範囲にあることがさらに好ましい。
また、鎖伸長剤として水酸基とアミノ基を分子内に有する化合物を使用したポリウレタンウレアであってもよい。本発明の効果を妨げない範囲で３官能性以上の多官能性のグリコールやイソシアネート等が使用されることも好ましい。
【００２５】
ポリマージオールとしては、ポリエーテル系グリコール、ポリエステル系グリコール、ポリカーボネートジオール等が好ましい。そして、特に柔軟性、伸度を糸に付与する観点からポリエーテル系グリコールが使用されることが好ましい。
【００２６】
ポリエーテル系グリコールとしては、具体的には、ポリエチレングリコール、変性ポリエチレングリコール、ポリプロピレングリコール、ポリトリメチレンエーテルグリコール、ポリテトラメチレンエーテルグリコール（以下、ＰＴＭＧと略す）、テトラヒドロフラン（以下、ＴＨＦと略す）および３−メチル−ＴＨＦの共重合体である変性ＰＴＭＧ、ＴＨＦおよび２，３−ジメチル−ＴＨＦの共重合体である変性ＰＴＭＧ、ＴＨＦ及びネオペンチルグリコールの共重合体である変性ＰＴＭＧ、ＴＨＦとエチレンオキサイド及び／又はプロピレンオキサイドが不規則に配列したランダム共重合体等が挙げられる。これらポリエーテル系グリコール類の１種を使用してもよいし、また２種以上を使用してもよい。中でもＰＴＭＧまたは変性ＰＴＭＧが好ましい。
【００２７】
次にジイソシアネートとしては、ジフェニルメタンジイソシアネート（以下、ＭＤＩと略す）、トリレンジイソシアネート、１，４−ジイソシアネートベンゼン、キシリレンジイソシアネート、２，６−ナフタレンジイソシアネートなどの芳香族ジイソシアネートが、特に耐熱性や強度の高いポリウレタンからなる弾性糸を得ることができるため好適である。さらに脂環族ジイソシアネートとして、例えば、メチレンビス（シクロヘキシルイソシアネート）、イソホロンジイソシアネート、メチルシクロヘキサン−２，４−ジイソシアネート、メチルシクロヘキサン−２，６−ジイソシアネート、シクロヘキサン−１，４−ジイソシアネート、ヘキサヒドロキシリレンジイソシアネート、ヘキサヒドロトリレンジイソシアネート、オクタヒドロ−１，５−ナフタレンジイソシアネートなどが好ましい。脂肪族ジイソシアネートは、特にポリウレタンからなる弾性糸の黄変を抑制する際に有効に使用できる。そして、これらのジイソシアネートは単独で使用してもよいし、２種以上を併用してもよい。
【００２８】
次にポリウレタンに用いられる鎖伸長剤は、低分子量ジアミンおよび低分子量ジオールのうちの少なくとも１種を使用するのが好ましい。なお、エタノールアミンのような水酸基とアミノ基を分子中に有するものであってもよい。
【００２９】
低分子量ジアミンとしては、例えば、エチレンジアミン、１，２−プロパンジアミン、１，３−プロパンジアミン、ヘキサメチレンジアミン、ｐ−フェニレンジアミン、ｐ−キシリレンジアミン、ｍ−キシリレンジアミン、ｐ，ｐ’−メチレンジアニリン、１，３−シクロヘキシルジアミン、ヘキサヒドロメタフェニレンジアミン、２−メチルペンタメチレンジアミン、ビス（４−アミノフェニル）ホスフィンオキサイドなどが挙げられる。これらの中から１種または２種以上が使用されることが好ましい。特に好ましくはエチレンジアミンである。エチレンジアミンを用いることにより伸度および弾性回復性、さらに耐熱性に優れた糸を容易に得ることができる。これらの鎖伸長剤に架橋構造を形成することのできるトリアミン化合物、例えば、ジエチレントリアミン等を効果が失わない程度に加えてもよい
また、低分子量ジオールとしては、エチレングリコール、１，３プロパンジオール、１，４ブタンジオール、ビスヒドロキシエトキシベンゼン、ビスヒドロキシエチレンテレフタレート、１−メチル−１，２−エタンジオールなどが代表的なものである。これらの中から１種または２種以上が使用されることが好ましい。特に好ましくはエチレングリコール、１，３プロパンジオール、１，４ブタンジオールである。これらを用いると、ジオール伸長のポリウレタンとしては耐熱性がより高くなり、また、より強度の高いポリウレタンからなる弾性糸を得ることができる。
【００３０】
ポリウレタンには、末端封鎖剤が１種または２種以上混合使用されることも好ましい。末端封鎖剤としては、ジメチルアミン、ジイソプロピルアミン、エチルメチルアミン、ジエチルアミン、メチルプロピルアミン、イソプロピルメチルアミン、ジイソプロピルアミン、ブチルメチルアミン、イソブチルメチルアミン、イソペンチルメチルアミン、ジブチルアミン、ジアミルアミンなどのモノアミン、エタノール、プロパノール、ブタノール、イソプロパノール、アリルアルコール、シクロペンタノールなどのモノオール、フェニルイソシアネートなどのモノイソシアネートなどが好ましい。
【００３１】
本発明の繊維構造物はポリウレタンからなる弾性糸に金属リン酸塩を含有させることが好ましい。金属リン酸塩を含有させることによって、汗臭、加齢臭の主要成分であるアンモニア、酢酸などに対して消臭性をさらに向上させることが可能となる。
【００３２】
本発明における金属リン酸塩は、消臭性という観点から、層状構造を有するリン酸ジルコニウムやリン酸チタン等の４価金属の酸性リン酸塩、および、トリポリリン酸二水素アルミニウム等が好ましい。より好ましくは、リン酸チタン、及び／または、リン酸ジルコニウムである。これらは、単独で使用しても良いし、２種以上を混合しても良い。
【００３３】
金属リン酸塩の含有量は、ポリウレタンからなる弾性糸の全質量に対して０．５質量％以上１０質量％以下の範囲であることが好ましい。金属リン酸塩の含有量が０．５質量％以上とすることにより、布帛とした際にさらに高いアンモニアガスの消臭性が得られるので、好ましい。より好ましくは１．０質量％以上である。一方、含有量が１０質量％を越えると、伸縮特性の悪化やコスト面で好ましくない。より好ましくは７．０質量％以下である。消臭性と物性面、コスト面というバランスを考慮すると、１．５質量％以上５．０質量％以下の範囲が特に好ましい。
【００３４】
金属リン酸塩は、紡糸原液の紡糸口金への詰まりを抑えるという観点から、平均一次粒子径が３．０μｍ以下のものが好ましい。より好ましくは１．５μｍ以下である。また、分散性の観点から平均一次粒子径が０．０５μｍより小さい場合、凝集力が高まり紡糸原液中に均一に混合することが困難になるため、平均一次粒子径が０．０５μｍ以上のものが好ましい。より好ましくは０．１５μｍ以上である。
【００３５】
さらに、ポリウレタンからなる弾性糸には、各種安定剤や顔料などが含有されていてもよい。例えば、耐光剤、酸化防止剤などにＢＨＴや住友化学工業株式会社製の“スミライザー”（登録商標）ＧＡ−８０などのヒンダードフェノール系薬剤、各種のチバガイギー社製“チヌビン”（登録商標）などのベンゾトリアゾール系、ベンゾフェノン系薬剤、住友化学工業株式会社製の“スミライザー”（登録商標）Ｐ−１６などのリン系薬剤、各種のヒンダードアミン系薬剤、酸化鉄、酸化チタンなどの各種顔料、酸化亜鉛、酸化セリウム、酸化マグネシウム、炭酸カルシウム、カーボンブラックなどの無機物、フッ素系またはシリコーン系樹脂粉体、ステアリン酸マグネシウムなどの金属石鹸、また、シリコーン、鉱物油などの滑剤、酸化セリウム、ベタインやリン酸系などの各種の帯電防止剤などが含まれることも好ましく、またこれらがポリウレタンと結合を有することも好ましい。そして、特に光や各種の酸化窒素などへの耐久性をさらに高めるには、例えば、日本ヒドラジン株式会社製のＨＮ−１５０などの酸化窒素補足剤、住友化学工業株式会社製の“スミライザー”（登録商標）ＧＡ−８０などの熱酸化安定剤、住友化学工業株式会社製の“スミソーブ”（登録商標）３００♯６２２などの光安定剤を含有することも好ましい。
【００３６】
次に本発明の繊維構造物の製造方法について詳細に説明する。
【００３７】
本発明の繊維構造物は、ポリマージオールおよびジイソシアネートを出発物質とするポリウレタンからなる弾性糸を含む繊維構造物を染色と同時に、または染色した後にアルキルジフェニルエーテル系化合物の少なくとも１つを用いて浴中処理することによって得ることができる。
【００３８】
染色と同時に浴中処理する場合は、通常の染色で用いられる染料、均染剤などの助剤とともに、アルキルジフェニルエーテル系化合物を混合して染色液を作成し、通常の染色温度、時間で染色処理すればよい。
【００３９】
また染色した後に、一旦、染色液を排出し、再度、アルキルジフェニルエーテル系化合物を含む水溶液を作成し浴中処理する場合は、別途温度や時間を設定して浴中処理すればよい。かかる場合の浴中処理の温度は、５０〜１３０℃の範囲が好ましい。５０℃より低いと洗濯耐久性が不十分になり、１３０℃を越えると繊維構造物の風合いを阻害する恐れがある。処理時間は、１０〜６０分の範囲が好ましい。
【００４０】
アルキルジフェニルエーテル系化合物を含む染色液や水溶液を作成する場合、液のｐＨは２．０〜５．０の範囲で調整することが好ましい。ｐＨ調整は、染色・仕上げ加工で通常使用される酸であればよく、酢酸、ギ酸、クエン酸、リンゴ酸などが挙げられるがいずれを用いてもよい。
【００４１】
浴中処理で用いられる装置としては、液流染色機、気流染色機、ジッガー染色機、ビーム染色機、ウインスなどいずれを用いてもよい。
【００４２】
別の製造方法として、ポリマージオールおよびジイソシアネートを出発物質とするポリウレタンからなる弾性糸を含む繊維構造物をアルキルジフェニルエーテル系化合物の少なくとも１つを用いてパディング処理することによって得ることができる。すなわち、アルキルジフェニルエーテル系化合物を含む処理液を、繊維構造物に含浸させた後、マングルロールで絞り、熱処理するパッド・ドライ・キュア法により処理することができる。熱処理として乾燥温度は、１００〜１５０℃の範囲が好ましく、仕上げセット温度は、１５０〜２００℃の範囲が好ましい。アルキルジフェニルエーテル系化合物を含む処理液を作成する場合、液のｐＨは２．０〜５．０の範囲で調整することが好ましい。ｐＨ調整は、染色・仕上げ加工で通常使用される酸であればよく、酢酸、ギ酸、クエン酸、リンゴ酸などが挙げられるがいずれを用いてもよい。パディング処理で用いられる装置としては、一般的な樹脂加工機の他、グラビアロール、ナイフコーターなどでもよく、マングルロールを有する乾燥機、ヒートセッターなどいずれを用いてもよい。
【００４３】
また、アルキルジフェニルエーテル系化合物を含む処理液を捺染糊と混合して作成し、捺染と同時に繊維構造物に付与することも可能である。
【００４４】
糸段階での製造方法として、ポリウレタンからなる弾性糸の乾式紡糸または溶融紡糸における油剤付与において、油剤付与ロールなどを用い、アルキルジフェニルエーテル系化合物を単独または油剤と混合して付与することも可能である。また、合成繊維や天然繊維とポリウレタンからなる弾性糸とのカバリング、エアー交絡、合撚、仮撚、コアスパンヤーンなどの複合加工糸を作成するときに、油剤付与ロールなどを用いアルキルジフェニルエーテル系化合物を単独または油剤と複合して付与することも可能である。
【実施例】
【００４５】
以下、実施例をあげて本発明をさらに具体的に説明するが、本発明は以下の実施例によって限定されるものではない。【００４６】
＜洗濯方法＞
ＳＥＫマーク繊維製品の洗濯方法（制定者：一般社団法人繊維評価技術協議会  製品認証部、改訂日：平成２６年４月１日）に記載の標準洗濯法に準拠し、ＪＩＳ  Ｌ  ０２１７：１９９５．「繊維製品の取扱いに関する表示記号及びその表示方法」に記載の洗い方１０３に規定される家庭電気洗濯機を使用し、４０℃の水３０Ｌに対し４０ｍＬの割合でＪＡＦＥＴ標準配合洗剤（ポリオキシエチレンアルキルエーテル及びアルファオレフィンスルホン酸ナトリウムを配合）を添加して洗濯液とし、浴比が１：３０になるよう試料および必要に応じて負荷布を投入して、５分間洗濯、脱水、２分間すすぎ洗い、脱水、２分間すすぎ洗い、脱水の工程を１回とし、これを１０回繰り返した後、吊り干しで乾燥した。
＜消臭性の評価方法＞
ＳＥＫマーク繊維製品認証基準（制定者：一般社団法人繊維評価技術協議会  製品認証部、改訂日：平成２６年４月１日）に記載の消臭性試験に準拠し、検知管法により臭気成分の消臭性評価を行なった。臭気成分としては、アンモニア、酢酸、イソ吉草酸、ノネナールを用いた。【００４７】
臭気成分の初発濃度は、アンモニア１００ｐｐｍ、酢酸３０ｐｐｍ、イソ吉草酸３８ｐｐｍ、ノネナール１４ｐｐｍとする。空試験として、５Ｌサンプルバック（フィルム製）に臭気成分のみを成分毎に充填、密封し、２時間放置後、残存ガス濃度を各成分対応のガス検知管を用いて測定し、これを空試験濃度とする。次に測定に用いる試料（１０ｃｍ×１０ｃｍ）をサンプルバック（フィルム製）に入れ、前記した所定の濃度の臭気成分を充填、密封し、２時間後の残存ガス濃度を各成分対応のガス検知管で測定し、これを測定濃度とする。測定は３回行い、その平均値を用いて、下記式により、残存ガス濃度の減少率を算出し、消臭率として表記する。【００４８】
各消臭成分の消臭率（％）＝（（空試験濃度−各試料の測定濃度）／空試験濃度））×１００
消臭率の評価基準は、アンモニア７０％以上、酢酸７０％以上、イソ吉草酸８５％以上、ノネナール７５％以上を目標とした。
＜繊維構造物中の各繊維の単位当たり質量の算出方法＞
編地作製時の（各繊維の比率）設定値と、編地の単位当たり質量の実測値から求めた。【００４９】
（実施例１）
２８ゲージの丸編機を用い、８４ｄｔｅｘ７２フィラメントのカチオン可染型ポリエステルとポリウレタンからなる弾性糸（東レ・オペロンテックス(株)製  ライクラ  Ｔ−１２７Ｃ）４４ｄｔｅｘを配してベア天竺編地とした。ポリウレタンからなる弾性糸と、カチオン可染型ポリエステルとの単位当たり質量は表１の通りであった。【００５０】
得られた編地を下記条件で染色液を作成し染色と同時に浴中処理を１２０℃、３０分間行い、次いで、通常通り、ソーピングし、湯水洗し、その後、１３０℃で乾燥し、１８０℃、１分で仕上げセットを行った。
染料：カヤクリル  ブラック  ＢＳ−ＥＤ（日本化薬製）
下記式（２）に示すブチルジフェニルエーテルジスルホン酸ナトリウム【００５１】
【化２】
2016104573.tif 000003
【００５２】
ｐＨ調整剤：９０％酢酸    １ｇ／Ｌ
得られた繊維構造物の詳細を表１に、洗濯前の原布と洗濯１０回後の消臭性を評価した結果を表２に示す。【００５３】
（実施例２）
ポリウレタンからなる弾性糸と、カチオン可染型ポリエステルとの単位当たり質量を表１の通りとした他は実施例１と同じ編地を用い、カヤクリル  ブラック  ＢＳ−ＥＤ（日本化薬製）で染色した後、一旦、排液し下記条件の処理液にて浴中処理を８０℃、２０分間行い、次いで、通常通り、ソーピングし、湯水洗し、その後、１３０℃で乾燥し、１８０℃、１分で仕上げセットを行った。
下記式（３）に示すドデシルジフェニルエーテルジスルホン酸ナトリウム【００５４】
【化３】
2016104573.tif 000004
【００５５】
ｐＨ調整剤：９０％酢酸    １ｇ／Ｌ
得られた繊維構造物の詳細を表１に、洗濯前の原布と洗濯１０回後の消臭性を評価した結果を表２に示す。【００５６】
（実施例３）
ポリウレタンからなる弾性糸と、カチオン可染型ポリエステルとの単位当たり質量を表１の通りとした他は実施例１と同じ編地を用い、カヤクリル  ブラック  ＢＳ−ＥＤ（日本化薬製）で染色した後、通常通り、ソーピングし、湯水洗し、１３０℃で乾燥した後、下記条件にて調整した処理液を用い、浸漬後、マングルで絞り率７０％でディップ／ニップした後、１３０℃で乾燥し、１８０℃、１分で仕上げセットを行った。
下記式（４）に示すジドデシルジフェニルエーテルジスルホン酸ナトリウム  ３０ｇ／Ｌの水溶液【００５７】
【化４】
2016104573.tif 000005
【００５８】
ｐＨ調整剤：クエン酸    ２ｇ／Ｌ
得られた編地の詳細を表１に、洗濯前の原布と洗濯１０回後の消臭性を評価した結果を表２に示す。【００５９】
（実施例４）
２８ゲージの丸編機を用い、８４ｄｔｅｘ７２フィラメントのカチオン可染型ポリエステルと金属リン酸塩としてリン酸チタンを３質量％含むポリウレタンからなる弾性糸４４ｄｔｅｘを配してベア天竺編地とした。ポリウレタンからなる弾性糸と、カチオン可染型ポリエステルとの単位当たり質量は表１の通りであった。得られた編地を用いた以外は実施例３と同様の方法で染色以降の加工を実施した。【００６０】
得られた編地の詳細を表１に、洗濯前の原布と洗濯１０回後の消臭性を評価した結果を表２に示す。【００６１】
（比較例１）
ポリウレタンからなる弾性糸と、カチオン可染型ポリエステルとの単位当たり質量を表１の通りとした他は実施例４と同じ編地を用い、式（４）に示すジドデシルジフェニルエーテルジスルホン酸ナトリウムを用いなかった以外は同様の加工を実施した。【００６２】
得られた編地の詳細を表１に、洗濯前の原布と洗濯１０回後の消臭性を評価した結果を表２に示す。【００６３】
【表１】
2016104573.tif 000006
【００６４】
【表２】
2016104573.tif 000007
【産業上の利用可能性】
【００６５】
本発明の消臭性繊維構造物は、汗臭や加齢臭の消臭に優れ、ソックス、レッグウエア、インナー、アウターやスポーツウエア等の衣料用途、裏地、芯地、細幅テープ等の衣料資材用途、紙おむつや生理用ナプキン等の生活資材用途、および産業資材用途等に使用することができる。
【国際調査報告】
2016104573.tif 000008
2016104573.tif 000009
2016104573.tif 000010
2016104573.tif 000011